(57)【要約】【課題】本発明は無毒性マイクロ銀ナノ抗菌フィルムおよびその製造方法を提供する。【解決手段】抗菌剤粉末、感温または感光インク剤カプセル粉末、香り剤カプセル粉末および銀ナノ粉末剤と共に添加剤を混入して、粉末混・配合材を製造する第1工程と、上記粉末混・配合材20乃至50重量％とオレフィン系、アクリル系またはウレタン系バインダー50乃至80重量％を配合、分散させて、固形粉を製造する第2工程と、上記固形粉30重量％と溶剤70重量％を撹拌混合してペースト状の印刷インクを製造する第3工程と、上記印刷インクを薄膜上のオレフィン系、アクリル系またはウレタン系樹脂にシルクスクリーン印刷して、所定のデザインがプリントされるようにした無毒性マイクロ銀ナノ抗菌フィルムを得る第4工程を含んで、上記抗菌フィルムを通じて、所定のデザインを文具類又は生活物品に圧搾、転写させることで、多様な図案が加味されながら、温度による変化の楽しみと共に、抗菌および所定の香りが発散される生活用品を供給することができるようにする。【選択図】図１【特許請求の範囲】
【請求項１】
抗菌剤粉末、感温または感光インク剤カプセル粉末、香り剤カプセル粉末および銀ナノ粉末剤と共に添加剤を混入して、粉末混・配合材を製造する第1工程と、上記粉末混・配合材20重量％乃至50重量％とオレフィン系、アクリル系またはウレタン系バインダー50重量％乃至80重量％を配合、分散させて、固形粉を製造する第2工程と、上記固形粉30重量％と溶剤70重量％を撹拌混合してペースト(PASTE)状印刷インクを製造する第3工程と、上記印刷インクを薄膜上のオレフィン系、アクリル系またはウレタン系樹脂にシルクスクリーン印刷して、所定のデザインがプリンティングされるようにした無毒性マイクロ銀ナノ抗菌フィルムを得る第4工程を含むことを特徴とする無毒性マイクロ銀ナノ抗菌フィルムの製造方法。 
【請求項２】
上記印刷インクのスクリーンプリンティング厚さが15乃至45μmであることを特徴とする請求項1に記載の無毒性マイクロ銀ナノ抗菌フィルムの製造方法。 
【請求項３】
上記添加剤は、界面活性剤、光安定剤、発色剤から選択されたり、混用されたりすることを特徴とする請求項1に記載の無毒性マイクロ銀ナノ抗菌フィルムの製造方法。 
【請求項４】
上記溶剤は、アルコール、石油軽質留分、エーテル、アセトン、トルエン、N-ヘキサン、MEKから選択されることを特徴とする請求項1に記載の無毒性マイクロ抗菌フィルムの製造方法。 
【請求項５】
上記感温インク剤カプセル粉末は、感光インク剤カプセル粉末または夜光インク(顔料)剤カプセル粉末に代替されることができることを特徴とする請求項1に記載の無毒性マイクロ抗菌フィルムの製造方法。 
【請求項６】
上記第1工程の粉末混・配合材の混合比率は、抗菌剤粉末5乃至15重量％、感温インク剤カプセル粉末45乃至75重量％、香り剤カプセル粉末15乃至35重量％、銀ナノ粉末1乃至3重量％および添加剤2乃至4重量％であることを特徴とする請求項1乃至4のいずれか１項に記載の無毒性マイクロ銀ナノ抗菌フィルムの製造方法。 
【請求項７】
上記抗菌剤粉末、感温インク剤カプセル粉末および香り剤カプセル粉末の各粒子大きさが各々50乃至300μmであることを特徴とする請求項1乃至4のいずれか１項に記載の無毒性マイクロ銀ナノ抗菌フィルムの製造方法。 
【請求項８】
抗菌剤粉末、感温または感光インク剤カプセル粉末、香り剤カプセル粉末および銀ナノ粉末剤と共に添加剤を混入して、粉末混・配合材を製造し、上記粉末混・配合材20乃至50重量％とオレフィン系、アクリル系またはウレタン系バインダー50乃至80重量％を配合、分散させて固形粉を製造し、上記固形粉30重量％と溶剤70重量％を撹拌混合してペースト状印刷インクを製造し、上記印刷インクを薄膜上のオレフィン系、アクリル系またはウレタン系樹脂にシルクスクリーン印刷することで、所定のデザインがプリンティングされてなることを特徴とする無毒性マイクロ銀ナノ抗菌フィルム。 
【請求項９】
上記感温インク剤カプセル粉末は、感光インク剤カプセル粉末または夜光インク(顔料)剤カプセル粉末に代替されることができることを特徴とする請求項8に記載の無毒性マイクロ銀ナノ抗菌フィルム。 
【発明の詳細な説明】
【技術分野】
【０００１】
本発明は抗菌剤粉末、感温または感光インク剤カプセル粉末および香り剤カプセル粉末を主材とした粉末混・配合材とバインダーを配合、分散させた固形粉を溶剤と共に混合してペースト状の印刷インクを製造し、上記印刷インクを薄膜上のオレフィン系、アクリル系、ウレタン系樹脂にシルクスクリーン印刷して、所定のデザインをプリンティングしてなる無毒性銀ナノ抗菌フィルムおよびその製造方法に関する。 
【背景技術】
【０００２】
高度産業社会の発達に従って、都市の規模が段々巨大になり、そのため、都市の環境汚染が深刻な状態に至っており、又都市民はこのような各種有害環境に露出されている。これに今日では'well-being'という新造語が流行しながら、健康と人体に対する有益性を重要視するようになり、'well-being'の分野は、生活必須品だけでなく食物、住居文化にまで拡大されている。 
【０００３】
このような趨勢に従い、大韓民国公開特許第2001-0077332号は、天然抗菌剤を含んだ抗菌フィルムに関して紹介しており、その要旨は、植物性種子抽出物を食品用包装フィルムであるポリオレフィン系樹脂のマスター配置に混練させてフィルムを製造することで抗菌性を向上させ、食品の保存度向上と腐敗速度を低下させようとするものである。 
【０００４】
しかし、上記発明によるポリオレフィン系樹脂フィルムは、抗菌性物質がポリオレフィン系樹脂の原材料に混練された状態で製造されたものであって、食品の包装用度以外には適用分野が非常に制限的な問題点がある。 
【０００５】
すなわち、都市民の生活でしばしば接することのできる各種生活物品による有害性に対処できなくなってしまう。また文具類または生活用品などに多様な機能すなわち、感温、感光および香り機能などが適用された製品はない。 
【発明の開示】
【発明が解決しようとする課題】
【０００６】
本発明者は上記のような問題点、すなわち生活物品からの有害環境に露出されることを最小化することに着目し、鋭意努力した結果、本発明を完成することに至った。 
【０００７】
これに従い、本発明は人体に無害な無機抗菌作用を有し、香り発散による心身安定感と温度と光の変化により多様なデザインが表現される無毒性マイクロ抗菌フィルムを提供すると共に、そのようなフィルムを各種生活物品に適用可能にすることで、適用対象に制限を置かない凡用化された抗菌フィルムを提供しようとするにその目的がある。 
【課題を解決するための手段】
【０００８】
上記目的を達成するための本発明は、抗菌剤粉末、感温または感光インク剤カプセル粉末、香り剤カプセル粉末および銀ナノ粉末と共に添加剤を混入して、粉末混・配合材を製造する第1工程と、上記粉末混・配合材とバインダーを配合、分散させて、固形粉を製造する第2工程と、上記固形粉と溶剤を撹拌混合してペースト状印刷インクを製造する第3三工程と、上記印刷インクを薄膜上のオレフィン系、アクリル系またはウレタン系樹脂にシルクスクリーン印刷して、所定のデザインがプリントされるようにした無毒性マイクロ銀ナノ抗菌フィルムを得る第4工程を含むことを特徴とする。 
【発明の効果】
【０００９】
以上の説明から分かるように、本発明による無毒性マイクロ銀ナノ抗菌フィルムは、合成樹脂、鉄材、シリコンなどから製造されたすべての生活必需品に転写が可能で、その凡用性に制限を置かないことはもちろん、転写した生活必需品は所定のデザインがプリンティングされるので、製品に美しさを与えることができ、これと共に抗菌作用が細菌増殖を抑制して、人体に無害であるだけでなく、感温または感光作用により楽しみと興味を誘発させ、又香り発散作用により天然香りが発散されてさわやかさと共に心理の安静をとることができる非常に有用な発明である。 
【発明を実施するための最良の形態】
【００１０】
以下、本発明の望ましい実施例を添付した図面に基づいて、より詳細に説明する。 
図1は、本発明による無毒性マイクロ銀ナノ抗菌フィルムの製造工程を示したブロック工程図である。 
図面を参照した本発明は、抗菌剤粉末、感温または感光インク剤カプセル粉末、香り剤カプセル粉末および銀ナノ粉末と共に添加剤を混合して、粉末混・配合材を製造する第1工程を含む。 
【００１１】
抗菌剤粉末は、細菌増殖を抑制するものであって、よく知られた材料を粉末形態に製造したものであればいずれでもよく、その例として黄土、抗菌性ゼオライトまたは天然植物性抽出物から得られたものなどが挙げられる。 
【００１２】
香り剤カプセル粉末は、アロマ香、果物の香、ハーブ香、コーヒー香などを発散する香り剤を粉末化したものであって、これらは各種形態で製造されて市販されているので、製造者が任意にとることができる形態である。 
【００１３】
感温インク剤カプセル粉末は、一定の温度以上になると色が透明になって、識別されないようにするか、又は温度によって色が変化するインクであって、感温インクの他に後述するように所定のデザインを多様に表現しようとする用途によっては日差しで色が表れ、陰で透明になる特性を持つ感光インクや、光を吸収して暗いところで発光する特性を持つ夜光インク(顔料)を使っても関係なく、このようなインクをカプセル粉末に製造したものであれば良い。 
【００１４】
望ましくは、上記抗菌剤粉末、感温インク剤カプセル粉末および香り剤カプセル粉末の各粒子の大きさは、50乃至300μmにし、これらの混入比率は抗菌剤粉末5乃至15重量％、感温インク剤カプセル粉末45乃至75重量％(感光インク剤または夜光インク剤同一)、香り剤カプセル粉末15乃至35重量％、銀ナノ粉末1乃至3重量％および添加剤2乃至4重量％にすることが望ましく、上記添加剤は界面活性剤、光安定剤、発色剤などから選択されたり、混用されたりすることができる。 
【００１５】
本発明は上記材料等が混合製造された粉末混・配合材20乃至50重量％とオレフィン系、アクリル系またはウレタン系バインダー50乃至80重量％を配合、分散させて、固形粉を製造する第2工程を含む。 
【００１６】
上記粉末混・配合材とバインダーの配合物分散は、粉末混・配合材に混入された各粉末が均一な分布を持つように分散させることで、分散性、光沢性および接着性を向上させるため、アクリル系エステル共重合体を主成分として、繊維加工、建築材接着、一般コーティングなどに使われるオレフィン系またはアクリル系バインダーを使用したり、または極微細粒子に対する分散性が優れて、接着性を向上させるウレタン系バインダーを配合して分散させることができ、これは抗菌フィルムの適用目的により選択されることができる。 
【００１７】
このような分散作業は色々な粉末を均一に分散させる機械、例えば、DISSOLVEを使って、回転速度800乃至1200RPMで30分乃至48時間の間分散させて固形粉を製造するものである。 
【００１８】
本発明は上記のように製造された固形粉30重量％と溶剤70重量％を撹拌、混合して、ペースト状印刷インクを製造する第3工程を含む。 
【００１９】
上記溶剤は例えば、アルコール、石油軽質留分、エーテル、アセトン、またはトルエン、N-ヘキサン、MEKなどの有機溶剤を挙げることができるが、これに限定されるのではなく、撹拌作業は一般的な撹拌機で遂行すれば良く、このような撹拌によって、固形粉は所定の粘度を持つペースト(PASTE)状の印刷インクに変化される。 
【００２０】
本発明は上記ペースト状印刷インクを薄膜上のオレフィン系、アクリル系またはウレタン系樹脂にシルクスクリーン印刷して、所定のデザインをプリンティングすることで、所定のデザインがプリンティングされた無毒性マイクロ銀ナノ抗菌フィルムを得る第4工程を含む。 
【００２１】
上記オレフィン系樹脂としては、ポリエチレン、ポリプロピレン、ポリスチレン、ポル塩化ビニル、エチレン-プロピレン共重合体などを挙げることができ、列挙した樹脂に限定されるのではない。 
【００２２】
上記印刷インクのプリンティング厚さは、デザインの感温現象を最適化するため、15乃至45μmの厚さにプリンティングすることが望ましく、上記シルクスクリーン印刷は、インクの厚さを自由に調節して、印刷できる特徴があるので、上記のようなプリンティング厚さの調節が容易であり、かつ光の遮蔽力があって、紫外線と赤外線による色褪せがなく、印刷した時の状態で色を維持することができ、耐久性が優れた長所を有する。 
【００２３】
図2は、本発明による無毒性マイクロ銀ナノ抗菌フィルムを文具類に転写させる工程を示した一実施図である。図3は、本発明による無毒性マイクロ銀ナノ抗菌フィルムを文具類に転写させた状態を示した一実施図である。上記のような製造方法によって、所定のデザインがプリンティングされた無毒性マイクロ抗菌フィルム1を図2のように付着しようとする筆箱2に当てて、ロール形態又は平板形態のゴムロールで圧力を加えて押しながら、90乃至140°Cの熱を加えると、所定のデザイン3が転写対象物である筆箱2に圧搾、プリンティングされ、オレフィン系樹脂フィルムは蒸発して、図3のように所定のデザイン3が印刷された筆箱2を得るようになる。 
【００２４】
このような転写過程は、通常の転写機を用いるか、又は手作業によって、転写するすべての過程を含むことで、転写対象物が図示された筆箱に限定されるのではなく、各種生活物品、すなわち合成樹脂、鉄材、シリコンなどから製造されたすべての生活必需品に適用することができる。 
【００２５】
以上の説明は、本発明の望ましい実施例に対し述べたが、図示された例と説明に限定されるのではなく、上記説明した本発明が有する多くの機能等の組合および選択的付加などの変更はもちろん、本発明の請求範囲によって設けられる本発明の技術思想を逸しない範囲内で多様に変更し、実施することができることを理解しなければならない。 
【図面の簡単な説明】
【００２６】
【図１】本発明による無毒性マイクロ銀ナノ抗菌フィルムの製造工程を示したブロック工程図。
【図２】本発明による無毒性マイクロ抗菌フィルムを文具類に転写させる工程を示した一実施図。
【図３】本発明による無毒性マイクロ抗菌フィルムを文具類に転写させた状態を示した一実施図。
【図１】
2008519135.tif 000002
【図２】
2008519135.tif 000003
【図３】
2008519135.tif 000004
【国際調査報告】
2008519135.tif 000005
2008519135.tif 000006